АБРАЗИВНОЕ ЗЕРНО НА ОСНОВЕ ЦИРКОНИЕВОГО КОРУНДА

2
3
2
1. Абразивное зерно на основе расплавленного в электродуговой печи AlO и ZrO c содержанием
2
3
- AlO от 52 до 62% масс.,
2
2
2
- ZrO от 35 до 45% масс., при этом в целом по меньшей мере 70% масс. ZrO по отношению к всей массе ZrO, находится в тетрагональной и кубической высокотемпературной модификации,
2
- соединений титана в восстановленной форме, в частности в форме оксидов, и/или субоксидов, и/или карбидов, и/или оксикарбидов, и/или оксикарбонитридов, и/или силицидов, выраженных как TiO, от 1 до 5% масс.,
2
3
- YO от 0,5 до 3,0% масс.,
2
- соединений Si, выраженных как SiO, от 0,2 до 0,7% масс.,
- углерода всего от 0,03 до 0,5% масс. и
2
2
3
- обусловленных сырьем загрязнений менее 3,0% масс., отличающееся тем, что массовое соотношение TiO и YO составляет от 1:2 до 5:1.
2
2
3
2. Абразивное зерно по п.1, отличающееся тем, что содержание соединений титана, выраженных как TiO, составляет от 1,5% масс. до 4.0% масс., а содержание YO составляет от 0,5% масс. до 2,0% масс., по отношению к массе готового абразивного зерна.
2
2
3
3. Абразивное зерно по п.1 или 2, отличающееся тем, что содержание соединений титана, выраженных как TiO, вместе с содержанием YO составляет от 2,0 до 6,0% масс., предпочтительно от 3,0 до 5,0% масс., по отношению к готовому абразивному зерну.
2
2
3
4. Абразивное зерно по п.1 или 2, отличающееся тем, что массовое соотношение TiO:YO составляет от 2:1 до 4:1.
2
2
3
5. Абразивное зерно по п.3, отличающееся тем, что массовое соотношение TiO:YO составляет от 2:1 до 4:1.
6. Абразивное зерно по одному из пп.1, 2 или 5, отличающееся тем, что в абразивном зерне более 20% масс. оксида циркония находится в кубической высокотемпературной фазе и более 50% масс. оксида циркония находится в тетрагональной высокотемпературной фазе, по отношению к общей массе оксида циркония.
7. Абразивное зерно по п.3, отличающееся тем, что в абразивном зерне более 20% масс. оксида циркония находится в кубической высокотемпературной фазе и более 50% масс. оксида циркония находится в тетрагональной высокотемпературной фазе, по отношению к общей массе оксида циркония.